(57)【要約】【課題】従来提案された非水系の溶媒を使用した電池につきまとう安全性への不安の問題の解決を図り、且つ、電池特性の低下、充放電サイクルという問題をも解決できる、ゲル状とならない電解液を備えた新規な水系ナトリウムイオン二次電池を提供する。【解決手段】正極および負極と電解液とを備える水系ナトリウムイオン二次電池であって、前記電解液は、ａ）電解質塩、ｂ）水、及びｃ）アルドビオン酸誘導体、アルドン酸誘導体又はウロン酸誘導体を含むことを特徴とする水系ナトリウムイオン二次電池。【選択図】なし【特許請求の範囲】
【請求項１】
正極および負極と電解液とを備える水系ナトリウムイオン二次電池であって、前記電解液は、
ａ）電解質塩、
ｂ）水、及び
ｃ）アルドビオン酸誘導体、アルドン酸誘導体又はウロン酸誘導体
を含むことを特徴とする水系ナトリウムイオン二次電池。
【請求項２】
前記アルドビオン酸誘導体が、下記式（１）：
【化１】
2016129677.tif 000010
（式中、Ｚ１は、アルカリ金属又はアルカリ土類金属を表し、Ｘ１〜Ｘ８は、それぞれ独立して、水素原子又は炭素原子数１乃至２３のアルキル基を表す。）で表される化合物であり、
前記アルドン酸誘導体が、下記式（２）：
【化２】
2016129677.tif 000011
（式中、Ｚ２は、水素原子、アルカリ金属又はアルカリ土類金属を表し、Ｘ９〜Ｘ１３は、それぞれ独立して、水素原子又は炭素原子数１乃至２３のアルキル基を表す。）で表される化合物であり、
前記ウロン酸誘導体が、下記式（３）：
【化３】
2016129677.tif 000012
（式中、Ｚ３は、水素原子、アルカリ金属又はアルカリ土類金属を表し、Ｘ１４〜Ｘ１７は、それぞれ独立して、水素原子又は炭素原子数１乃至２３のアルキル基を表す。）で表される化合物である、請求項１記載の水系ナトリウムイオン二次電池。
【請求項３】
前記正極が、正極活物質、導電補助材及びバインダーを含み、前記負極が、負極活物質、導電補助材及びバインダーを含むことを特徴とする、請求項１又は２記載の水系ナトリウムイオン二次電池。
【請求項４】
前記正極活物質及び前記負極活物質はともに、ナトリウムイオンを挿入および脱離可能なナトリウム−遷移金属複合酸化物からなるが、両活物質は相異なるものであることを特徴とする、請求項３記載の水系ナトリウムイオン二次電池。
【請求項５】
前記正極活物質が、Ｃｏ、Ｎｉ、Ｍｎ、Ｃｒ、Ｖ、Ｔｉ、及びＦｅから選ばれる１種以上の遷移金属元素を含有するナトリウム−遷移金属複合酸化物からなることを特徴とする、請求項４記載の水系ナトリウムイオン二次電池。
【請求項６】
前記正極活物質がオリビン型ＮａＦｅＰＯ４、もしくはオリビン型ＮａＭｎＰＯ４であることを特徴とする、請求項５記載の水系ナトリウムイオン二次電池。
【請求項７】
前記負極活物質が、Ｖ、Ｔｉ、及びＦｅから選ばれる１種以上の遷移金属元素を含有するナトリウム−遷移金属複合酸化物からなることを特徴とする、請求項６記載の水系ナトリウムイオン二次電池。
【請求項８】
前記負極活物質が、ナシコン型ＮａＴｉ２（ＰＯ４）３であることを特徴とする、請求項７記載の水系ナトリウムイオン二次電池。
【請求項９】
前記導電補助材が、カーボンブラック、ケッチェンブラック、アセチレンブラック、カーボンウィスカー、炭素繊維、天然黒鉛、人造黒鉛、カーボンナノ粒子、カーボンナノチューブ、酸化チタン、酸化ルテニウム、アルミニウム、ニッケル及びこれらの混合物からなる群から選択されることを特徴とする、請求項３記載の水系ナトリウムイオン二次電池。
【請求項１０】
前記導電補助材が、アセチレンブラックであることを特徴とする、請求項９記載の水系ナトリウムイオン二次電池。
【請求項１１】
前記バインダーが、ポリエチレン、ポリプロピレン、ポリテトラフルオロエチレン（ＰＴＦＥ）、ポリフッ化ビニリデン（ＰＶＤＦ）、スチレンブタジエンゴム、フッ素ゴム、テトラフルオロエチレン−ヘキサフルオロエチレン共重合体、テトラフルオロエチレン−ヘキサフルオロプロピレン共重合体（ＦＥＰ）、テトラフルオロエチレン−パーフルオロアルキルビニルエーテル共重合体（ＰＦＡ）、フッ化ビニリデン−ヘキサフルオロプロピレン共重合体、フッ化ビニリデン−クロロトリフルオロエチレン共重合体、エチレン−テトラフルオロエチレン共重合体（ＥＴＦＥ樹脂）、ポリクロロトリフルオロエチレン（ＰＣＴＦＥ）、フッ化ビニリデン−ペンタフルオロプロピレン共重合体、プロピレン−テトラフルオロエチレン共重合体、エチレン−クロロトリフルオロエチレン共重合体（ＥＣＴＦＥ）、フッ化ビニリデン−ヘキサフルオロプロピレン−テトラフルオロエチレン共重合体、フッ化ビニリデン−パーフルオロメチルビニルエーテル−テトラフルオロエチレン共重合体及びエチレン−アクリル酸共重合体からなる群から選択されることを特徴とする、請求項３記載の水系ナトリウムイオン二次電池。
【請求項１２】
前記バインダーが、ポリテトラフルオロエチレン（ＰＴＦＥ）であることを特徴とする、請求項１１記載の水系ナトリウムイオン二次電池。
【請求項１３】
前記電解質塩が、ＮａＮＯ３、ＮａＯＨ、ＮａＦ、ＮａＣｌ、ＮａＢｒ、ＮａＩ、ＮａＣｌＯ４、Ｎａ２ＳＯ４、Ｎａ（ＣＨ３ＣＯＯ）、ＮａＢＦ４、ＮａＰＦ６、ＮａＮ（ＣＦ３ＳＯ２）２、ＮａＮ（Ｃ２Ｆ５ＳＯ２）２、Ｎａ２Ｏ、Ｎａ２ＣＯ３及びこれらの混合物からなる群から選択されることを特徴とする、請求項１乃至請求項１２のうち何れか１項に記載の水系ナトリウムイオン二次電池。
【請求項１４】
前記電解質塩がＮａＣｌＯ４又はＮａ２ＳＯ４であることを特徴とする、請求項１３記載の水系ナトリウムイオン二次電池。
【請求項１５】
前記電解液は、更に水溶性のポリマーを含む請求項１乃至１４のうち何れか１項に記載の水系ナトリウムイオン二次電池。
【請求項１６】
前記水溶性ポリマーが、ゼラチン、ポリビニルアルコール（ＰＶＡ）、ポリビニルピロリドン（ＰＶＰ）、澱粉、セルロース及びその誘導体、ポリエチレンオキサイド、ポリサッカライド、ポリビニルアミン、キトサン、ポリリジン、ポリアクリル酸、ポリアルギン酸、ポリヒアルロン酸、カルボキシセルロース及びこれらの混合物からなる群から選択されることを特徴とする、請求項１５記載の水系ナトリウムイオン二次電池。
【発明の詳細な説明】
【技術分野】
【０００１】
本発明は、水系ナトリウムイオン二次電池に関し、詳細には、特定の有機酸誘導体を用いたイオン伝導性の、ゲル状とならない電解液を備えた水系ナトリウムイオン二次電池に関する。
【背景技術】
【０００２】
近年、高電圧・高エネルギー密度という利点を有し、かつ、自己放電率も低いことから、鉛電池、ニッケルカドミウム電池等の水溶液系二次電池に代わるものとして、非水電解液二次電池が注日されており、その一部は既に商品化されている。例えば、ノート型パソコンや携帯電話等は、その半数以上が非水電解液二次電池によって駆動している。【０００３】
また、近年の電子機器等の小型化、軽量化の要求に対し、最近では電池ケースとして従来の金属ケースの代わりにラミネートフィルムを用いたラミネート電池が、より軽く、薄く、形状自由度が高いことから注目されている。しかしながら、ラミネート電池は、その構造から、内圧上昇等の内的刺激や、引き裂き等の外的刺激に対する抵抗力が弱く、変形や破損等による破裂、発火等の危険性も高く、結局のところ電池パックケースに格納して用いられることが多く、軽量化の達成にいたっていない。また該ラミネート電池も、他の非水電解液電池と同様に、電解液としてエステル系化合物及びエーテル系化合物等の可燃性有機溶媒が一般に用いられており、該可燃性有機溶媒が電池の破裂、発火等の問題を引き起こす大きな原因の一つとなっている。【０００４】
このような問題を解決する一例として、高分子中に電解質が均一固溶した形態をとった高分子固体電解質が提案されているが、該高分子固体電解質は、イオン伝導度が液状電解質に比較して著しく低いために実用上問題がある。また、最近では、上記高分子に従来用いられている液状の電解質を含浸させたポリマーゲル電解質が、電池外部への液漏れによる電解液の着火の問題を解決する手法として提案されている。しかしながら、該ポリマーゲル電解質を用いた電池は、液漏れ以外に対する安全性の確保という点では、これまでの非水系電解質を用いた電池と同様の問題（例えば、電池異常時の短絡・過充電等）を抱えており、電池そのものが根本的に安全であるわけではない。【０００５】
近年、新たな様式の電池としては、１ＭのＬｉ２ＳＯ４を水溶性ポリマーであるポリビニルアセトアミドでゲル化させ、ゲル電解質とした水系リチウムイオン電池が報告されている（特許文献１）。上述のような水系リチウムイオン二次電池は、電解液に有機溶媒を用いることがないため基本的には燃焼・発火することがなく、従来提案された二次電池における発火という問題を回避することが出来ることが期待される。さらに、製造工程において水分管理を必要としないため、製造コストを大幅に低減できる。また、水溶液系の電解液は非水系電解液に比べて一般的に伝導度が高いため、非水系リチウムイオン二次電池に比べて内部抵抗を低くできるという利点も期待される。【０００６】
また、一方でノート型パソコンや携帯電話等の小型端末向けモバイル機器の用途以外に大型化された蓄電池のニーズも高まっている。これは、近年の停電や電力不足リスクの回避のために、各家庭や商工業施設において大型化された蓄電池の需要が急速に高まっているためである。しかし、上記したリチウムイオン二次電池は、その原料となる金属リチウムはレアメタルであり、高コストであるとともに、資源の埋蔵量と供給量バランスの観点から大型化された二次電池の普及には抜本的な課題が残されている。【０００７】
この観点から、金属リチウムと比較して安価で埋蔵量の豊富なナトリウムを用いた水系ナトリウムイオン二次電池に関心が集まっている。これまでに、ナトリウムイオン二次電池を構成する電極活物質に関する文献や特許がいくつか報告されており、例えば、層状岩塩型構造を有する結晶ＮａＦｅＯ２からなるもの（非特許文献１）や、ナシコン型構造を有する結晶Ｎａ３Ｖ２（ＰＯ４）３から成るもの（非特許文献２）がある。一方、負極に関しての知見は少なく、正極活物質との最適な組み合わせにおける負極活物質の報告が一部ある（例えば、特許文献２）。しかしながら、未だ実用化に耐え得るだけの十分な放電電圧や放電容量、充放電サイクルは得られていない。
【先行技術文献】
【特許文献】
【０００８】
【特許文献１】特開２００１−１０２０８６号公報
【特許文献２】特開２０１３−８９３９１号公報
【非特許文献】
【０００９】
【非特許文献１】Ｓ．Ｏｋａｄａ，Ｙ．Ｔａｋａｈａｓｈｉ，Ｔ．Ｋｉｙａｂｕ，Ｔ．Ｄｏｉ，Ｊ．ＹａｍａｋｉａｎｄＴ．Ｎｉｓｈｉｄａ，Ａｂｓｔｒａｃｔ  ｏｆ  ２１０ｔｈ  ＥＣＳ  Ｍｅｅｔｉｎｇ，  Ｂ２，＃２０１，（２００６）．
【非特許文献２】野口良典、小林栄次、Ｌ．Ｓ．Ｐｌａｓｈｎｉｔｓａ、土井貴之、岡田重人、山木準一、第４９回電池討論会，２Ｅ０７（２００８）．
【発明の概要】
【発明が解決しようとする課題】
【００１０】
上述したように、一般のリチウムイオン電池は電解液に非水系の溶媒が使用されているため、電池の破損による液漏れ等が起こった場合、引火・爆発の危険があり、電池の製造及び使用に際し安全性に大きな問題を抱えている。非水系の電解液をゲル化させたリチウムポリマーゲル電池では液漏れの危険性は回避されるが、基本的に非水系の溶媒を使用しているため、引火・爆発を完全に回避するまでにはいたっていない。【００１１】
一方、水系のリチウムイオン電池については、電解液に非水系の溶媒を使用しないため、引火・爆発の危険性は回避できるものの、水溶液を用いた場合には電池の破損による液漏れは回避することができず、また、これまで提案された水系リチウムポリマーゲル電池は、ゲル化剤を使用していない水系電解液の電池と比較して、ゲル化剤の存在及び溶液の高粘度化に起因してリチウムイオンの移動が低下し、これによる電気伝導度の低下や充放電容量の劣化がみられ、電解液をゲル化させることによる電池特性の低下という別の問題が生じることが懸念されている。更には、金属リチウムを原料とした大型化された二次電池では、コスト、埋蔵量と供給量の観点から汎用的に普及するには抜本的な課題が残されている。【００１２】
本発明は、上記の事情に基づいてなされたものであり、その解決しようとする課題は、従来提案された非水系の溶媒を使用した電池につきまとう安全性への不安の問題の解決を図り、且つ、電池特性の低下、充放電サイクルという問題をも解決できる、ゲル状とならない電解液を備えた新規な水系ナトリウムイオン二次電池を提供することにある。
【課題を解決するための手段】
【００１３】
本発明者らは、上記の課題を解決すべく鋭意研究を行った結果、水系ナトリウムイオン二次電池の電解液として、特定の有機酸誘導体、電解質塩及び水とを含むゲル状とはならない電解液を採用することにより、従来の電解液において問題とされた有機溶媒の使用における安全性確保の問題の解決を図り、且つ、良好なイオン伝導性を有し、従来の液状の電解液を用いた電池以上の充放電特性が得られることを見出し、本発明を完成させた。【００１４】
すなわち、本発明は第１観点として、正極および負極と電解液とを備える水系ナトリウムイオン二次電池であって、前記電解液は、
ａ）電解質塩、
ｂ）水、及び
ｃ）アルドビオン酸誘導体、アルドン酸誘導体又はウロン酸誘導体
を含むことを特徴とする水系ナトリウムイオン二次電池に関する。
第２観点として、前記アルドビオン酸誘導体が、下記式（１）：
【化１】
2016129677.tif 000002
（式中、Ｚ１は、アルカリ金属又はアルカリ土類金属を表し、Ｘ１〜Ｘ８は、それぞれ独立して、水素原子又は炭素原子数１乃至２３のアルキル基を表す。）で表される化合物であり、
前記アルドン酸誘導体が、下記式（２）：
【化２】
2016129677.tif 000003
（式中、Ｚ２は、水素原子、アルカリ金属又はアルカリ土類金属を表し、Ｘ９〜Ｘ１３は、それぞれ独立して、水素原子又は炭素原子数１乃至２３のアルキル基を表す。）で表される化合物であり、
前記ウロン酸誘導体が、下記式（３）：
【化３】
2016129677.tif 000004
（式中、Ｚ３は、水素原子、アルカリ金属又はアルカリ土類金属を表し、Ｘ１４〜Ｘ１７は、それぞれ独立して、水素原子又は炭素原子数１乃至２３のアルキル基を表す。］で表される化合物である、第１観点に記載の水系ナトリウムイオン二次電池に関する。
第３観点として、前記正極が、正極活物質、導電補助材及びバインダーを含み、前記負極が、負極活物質、導電補助材及びバインダーを含むことを特徴とする、第１観点又は第２観点に記載の水系ナトリウムイオン二次電池に関する。
第４観点として、前記正極活物質及び前記負極活物質はともに、ナトリウムイオンを挿入および脱離可能なナトリウム−遷移金属複合酸化物からなるが、両活物質は相異なるものであることを特徴とする、第３観点に記載の水系ナトリウムイオン二次電池に関する。
第５観点として、前記正極活物質が、Ｃｏ、Ｎｉ、Ｍｎ、Ｃｒ、Ｖ、Ｔｉ、及びＦｅから選ばれる１種以上の遷移金属元素を含有するナトリウム−遷移金属複合酸化物からなることを特徴とする、第４観点に記載の水系ナトリウムイオン二次電池に関する。
第６観点として、前記正極活物質がオリビン型ＮａＦｅＰＯ４、もしくはオリビン型ＮａＭｎＰＯ４であることを特徴とする、第５観点に記載の水系ナトリウムイオン二次電池に関する。
第７観点として、前記負極活物質が、Ｖ、Ｔｉ、及びＦｅから選ばれる１種以上の遷移金属元素を含有するナトリウム−遷移金属複合酸化物からなることを特徴とする、第６観点に記載の水系ナトリウムイオン二次電池に関する。
第８観点として、前記負極活物質が、ナシコン型ＮａＴｉ２（ＰＯ４）３であることを特徴とする、第７観点に記載の水系ナトリウムイオン二次電池に関する。
第９観点として、前記導電補助材が、カーボンブラック、ケッチェンブラック、アセチレンブラック、カーボンウィスカー、炭素繊維、天然黒鉛、人造黒鉛、カーボンナノ粒子、カーボンナノチューブ、酸化チタン、酸化ルテニウム、アルミニウム、ニッケル及びこれらの混合物からなる群から選択されることを特徴とする、第３観点に記載の水系ナトリウムイオン二次電池に関する。
第１０観点として、前記導電補助材が、アセチレンブラックであることを特徴とする、第９観点に記載の水系ナトリウムイオン二次電池に関する。
第１１観点として、前記バインダーが、ポリエチレン、ポリプロピレン、ポリテトラフルオロエチレン（ＰＴＦＥ）、ポリフッ化ビニリデン（ＰＶＤＦ）、スチレンブタジエンゴム、フッ素ゴム、テトラフルオロエチレン−ヘキサフルオロエチレン共重合体、テトラフルオロエチレン−ヘキサフルオロプロピレン共重合体（ＦＥＰ）、テトラフルオロエチレン−パーフルオロアルキルビニルエーテル共重合体（ＰＦＡ）、フッ化ビニリデン−ヘキサフルオロプロピレン共重合体、フッ化ビニリデン−クロロトリフルオロエチレン共重合体、エチレン−テトラフルオロエチレン共重合体（ＥＴＦＥ樹脂）、ポリクロロトリフルオロエチレン（ＰＣＴＦＥ）、フッ化ビニリデン−ペンタフルオロプロピレン共重合体、プロピレン−テトラフルオロエチレン共重合体、エチレン−クロロトリフルオロエチレン共重合体（ＥＣＴＦＥ）、フッ化ビニリデン−ヘキサフルオロプロピレン−テトラフルオロエチレン共重合体、フッ化ビニリデン−パーフルオロメチルビニルエーテル−テトラフルオロエチレン共重合体及びエチレン−アクリル酸共重合体からなる群から選択されることを特徴とする、第３観点に記載の水系ナトリウムイオン二次電池に関する。
第１２観点として、前記バインダーが、ポリテトラフルオロエチレン（ＰＴＦＥ）であることを特徴とする、第１１観点に記載の水系ナトリウムイオン二次電池に関する。
第１３観点として、前記電解質塩が、ＮａＮＯ３、ＮａＯＨ、ＮａＦ、ＮａＣｌ、ＮａＢｒ、ＮａＩ、ＮａＣｌＯ４、Ｎａ２ＳＯ４、Ｎａ（ＣＨ３ＣＯＯ）、ＮａＢＦ４、ＮａＰＦ６、ＮａＮ（ＣＦ３ＳＯ２）２、ＮａＮ（Ｃ２Ｆ５ＳＯ２）２、Ｎａ２Ｏ、Ｎａ２ＣＯ３及びこれらの混合物からなる群から選択されることを特徴とする、第１観点乃至第１２観点のうち何れか１項に記載の水系ナトリウムイオン二次電池に関する。
第１４観点として、前記電解質塩がＮａＣｌＯ４又はＮａ２ＳＯ４であることを特徴とする、第１３観点に記載の水系ナトリウムイオン二次電池に関する。
第１５観点として、前記電解液は、更に水溶性のポリマーを含む第１観点乃至第１４観点のうち何れか１項に記載の水系ナトリウムイオン二次電池に関する。
第１６観点として、前記水溶性ポリマーが、ゼラチン、ポリビニルアルコール（ＰＶＡ）、ポリビニルピロリドン（ＰＶＰ）、澱粉、セルロース及びその誘導体、ポリエチレンオキサイド、ポリサッカライド、ポリビニルアミン、キトサン、ポリリジン、ポリアクリル酸、ポリアルギン酸、ポリヒアルロン酸、カルボキシセルロース及びこれらの混合物からなる群から選択されることを特徴とする、第１５観点に記載の水系ナトリウムイオン二次電池に関する。
【発明の効果】
【００１５】
本発明の水系ナトリウムイオン二次電池は、溶媒として水系の溶媒である水を用いていることにより、電池の破損による液漏れ等が原因による引火や爆発の危険性を回避できる。このため、一般のナトリウムイオン電池や非水系溶媒の電解液をゲル化させて用いている電池と比較すると安全性を大幅に向上させることができる。【００１６】
また本発明の水系ナトリウムイオン二次電池は、従来提案された水系ナトリウムイオン電池でみられた電池性能の劣化が抑制され、従来の液状の電解液を用いた電池と同様の充放電特性を得ることができる。
このように、ゲル化しない添加剤でもサイクル特性の改善効果が観られた理由としては、以下の二点の可能性が想定される。
（１）緩衝効果：ナシコン負極はアルカリに弱く、充放電サイクル途中で負極表面がアルカリ性になるのを添加剤が緩和している可能性。
（２）対極亜鉛の影響：亜鉛腐食を防止している可能性。
【図面の簡単な説明】
【００１７】
【図１】本発明の実施例で合成された活物質Ｎａ２ＦｅＰ２Ｏ７のＸ線回折図である。
【図２】本発明の実施例で合成された活物質ＮａＴｉ２（ＰＯ４）３のＸ線回折図である。
【図３】本発明の実施例で合成された正極Ｎａ２ＦｅＰ２Ｏ７、負極ＮａＴｉ２（ＰＯ４）３評価用ビーカー型フルセルの概略図である。
【図４】本発明の実施例で合成された正極Ｎａ２ＦｅＰ２Ｏ７、負極ＮａＴｉ２（ＰＯ４）３評価用ビーカー型フルセルの電流密度２．０ｍＡ／ｃｍ２でのサイクル特性を示すグラフである。
【発明を実施するための形態】
【００１８】
本発明は、それぞれナトリウムイオンの挿入および脱離が可能である物質からなる正極および負極と、ナトリウム塩が溶解した水溶液を含むゲル状とならない電解液とを少なくとも備えた水系ナトリウムイオン二次電池に関する。この電解液は、電解質塩（ナトリウム塩）と、水と、前記式（１）で表される化合物からなる電解液である。
特に本発明は、水系ナトリウムイオン二次電池の電解液として、アルドビオン酸誘導体、アルドン酸誘導体又はウロン酸誘導体を含むゲル状とならない電解液を用いていることを大きな特徴とする。
以下、各構成成分について説明する。
【００１９】
［正極］
本発明の水系ナトリウムイオン二次電池において用いる正極としては、従来よりナトリウムイオン二次電池の正極として提案されている正極を使用可能で、中でもナトリウムに対して４Ｖ以下の放電平坦部をもつものが好適である。
例えば正極は、正極活物質と導電補助材とバインダーとを含むものから構成され、具体的には、該正極活物質と導電補助材にバインダーを加えた正極材料を集電体に圧着させて形成される。
【００２０】
前記正極活物質としては、ナトリウムイオンを挿入および脱離可能なナトリウム−遷移金属複合酸化物からなり、具体的には、ナトリウムイオンの挿入又は脱離に伴って価数が変化する遷移金属元素としてＣｏ、Ｎｉ、Ｍｎ、Ｃｒ、Ｖ、Ｔｉ、及びＦｅから選ばれる１種以上を含有するナトリウム−遷移金属複合酸化物からなり、例えば、オリビン型ＮａＦｅＰＯ４、オリビン型ＮａＭｎＰＯ４、Ｎａ２ＦｅＰＯ４Ｆ、Ｏ３型ＮａＦｅＯ２、Ｏ３型ＮａＣｒＯ２、Ｏ３型ＮａＦｅ０．５Ｃｏ０．５Ｏ２、Ｐ２型Ｎａ２／３Ｆｅ０．５Ｍｎ０．５Ｏ２、Ｎａ３Ｖ２（ＰＯ４）３、Ｎａ３Ｖ２（ＰＯ４）２Ｆ３、Ｎａ４Ｃｏ３（ＰＯ４）２Ｐ２Ｏ７等の複合酸化物を挙げることができる。
但し、正極活物質は、後述する負極に含まれるナトリウム−遷移金属複合酸化物とは異なる複合酸化物であることが好ましい。
前記正極活物質の中でも、ＮａＦｅＰＯ４もしくは、ＮａＭｎＰＯ４と用いることがより好ましい。
【００２１】
前記バインダーとしては、ポリエチレン、ポリプロピレン、ポリテトラフルオロエチレン（ＰＴＦＥ）、ポリフッ化ビニリデン（ＰＶＤＦ）、スチレンブタジエンゴム、フッ素ゴム、テトラフルオロエチレン−ヘキサフルオロエチレン共重合体、テトラフルオロエチレン−ヘキサフルオロプロピレン共重合体（ＦＥＰ）、テトラフルオロエチレン−パーフルオロアルキルビニルエーテル共重合体（ＰＦＡ）、フッ化ビニリデン−ヘキサフルオロプロピレン共重合体、フッ化ビニリデン−クロロトリフルオロエチレン共重合体、エチレン−テトラフルオロエチレン共重合体（ＥＴＦＥ樹脂）、ポリクロロトリフルオロエチレン（ＰＣＴＦＥ）、フッ化ビニリデン−ペンタフルオロプロピレン共重合体、プロピレン−テトラフルオロエチレン共重合体、エチレン−クロロトリフルオロエチレン共重合体（ＥＣＴＦＥ）、フッ化ビニリデン−ヘキサフルオロプロピレン−テトラフルオロエチレン共重合体、フッ化ビニリデン−パーフルオロメチルビニルエーテル−テトラフルオロエチレン共重合体又はエチレン−アクリル酸共重合体を用いることが可能である。
中でも、本発明において、使用するバインダーとしてはポリテトラフルオロエチレン（ＰＴＦＥ）を用いることが好ましい。
【００２２】
前記導電補助材としては、カーボンブラック、ケッチェンブラック、アセチレンブラック、カーボンウィスカー、炭素繊維、天然黒鉛、人造黒鉛、カーボンナノ粒子、カーボンナノチューブなどの炭素材料、或いは、酸化チタン、酸化ルテニウム、アルミニウム、ニッケルなどの金属又は金属酸化物を使用することが可能である。これら導電補助材の形状としては、粉状、球状、フレーク状、フィラメント状、繊維状、スパイク状、針状などから選択される形状を採用することができる。
本発明において、使用する導電補助材としては、アセチレンブラックであることが好ましい。
【００２３】
さらに、前記集電体としては、ステンレスメッシュ、ニッケルメッシュ、金メッシュ等を用いることができる。
【００２４】
［負極］
本発明の水系ナトリウムイオン二次電池において用いる負極としては、従来よりナトリウムイオン二次電池の負極として提案されている負極を使用可能である。
例えば負極は、負極活物質と導電補助材とバインダーとを含むものから構成され、具体的には、該負極活物質と導電補助材にバインダーを加えた負極材料を集電体に圧着させて形成される。
ここで負極に用いられる導電補助材、バインダー及び集電体は、前述の［正極］において挙げたものを好適に使用できる。
【００２５】
前記負極活物質としては、ナトリウムイオンを挿入および脱離可能なナトリウム−遷移金属複合酸化物からなり、具体的にはナトリウムイオンの挿入および脱離に伴って価数が変化する遷移金属元素としてＶ、Ｔｉ、及びＦｅから選ばれる１種以上を含有するナトリウム−遷移金属複合酸化物からなり、例えばＮａＴｉ２（ＰＯ４）３、ＮａＶ２（ＰＯ４）３等の複合酸化物を挙げることができる。
但し負極活物質は、前述した正極に含まれるナトリウム−遷移金属複合酸化物とは異なる複合酸化物であることが好ましい。
前記負極活物質の中でも、ＮａＴｉ２（ＰＯ４）３を使用することがより好ましい。
【００２６】
［電解液］
＜アルドビオン酸誘導体＞
本発明において、ゲル状とならない電解液に用いられるアルドビオン酸誘導体としては、下記式（１）：
【化４】
2016129677.tif 000005
（式中、Ｚ１は、アルカリ金属又はアルカリ土類金属を表し、Ｘ１〜Ｘ８は、それぞれ独立して、水素原子又は炭素原子数１乃至２３のアルキル基を表す。）で表される化合物が挙げられる。
【００２７】
アルカリ金属としては、リチウム、ナトリウム及びカリウム等が挙げられ、アルカリ土類金属としては、マグネシウム、カルシウム及びバリウム等が挙げられる。
アルカリ土類金属が好ましく、また、アルカリ土類金属としては、カルシウムが好ましい。
好ましいＺ１としては、１／２Ｃａ等が挙げられる。
炭素原子数１乃至２３のアルキル基としては、例えば、メチル基、エチル基、ノルマルプロピル基、イソプロピル基、ノルマルブチル基、イソブチル基、セカンダリーブチル基、ターシャリーブチル基、ノルマルペンチル基、ノルマルデシル基等が挙げられる。
好ましいＸ１〜Ｘ８としては、水素原子が挙げられる。
好ましいアルドビオン酸誘導体としてはラクトビオン酸カルシウムが挙げられる。
【００２８】
＜アルドン酸誘導体＞
本発明において、ゲル状とならない電解液に用いられるアルドン酸誘導体としては、下記式（２）：
【化５】
2016129677.tif 000006
（式中、Ｚ２は、水素原子、アルカリ金属又はアルカリ土類金属を表し、Ｘ９〜Ｘ１３は、それぞれ独立して、水素原子又は炭素原子数１乃至２３のアルキル基を表す。）で表される化合物が挙げられる。
【００２９】
アルカリ金属としては、リチウム、ナトリウム及びカリウム等が挙げられ、アルカリ土類金属としては、マグネシウム、カルシウム及びバリウム等が挙げられる。
アルカリ土類金属が好ましく、また、アルカリ土類金属としては、カルシウムが好ましい。
好ましいＺ２としては、水素原子、１／２Ｃａ等が挙げられる。
炭素原子数１乃至２３のアルキル基としては、例えば、メチル基、エチル基、ノルマルプロピル基、イソプロピル基、ノルマルブチル基、イソブチル基、セカンダリーブチル基、ターシャリーブチル基、ノルマルペンチル基、ノルマルデシル基等が挙げられる。
好ましいＸ９〜Ｘ１３としては、水素原子が挙げられる。
好ましいアルドン酸誘導体としてはグルコン酸、グルコン酸カルシウム、ガラクトン酸、ガラクトン酸カルシウム、マンノン酸、マンノン酸カルシウム等が挙げられる。
【００３０】
＜ウロン酸誘導体＞
本発明において、ゲル状とならない電解液に用いられるウロン酸誘導体としては、下記式（３）：
【化６】
2016129677.tif 000007
（式中、Ｚ３は、水素原子、アルカリ金属又はアルカリ土類金属を表し、Ｘ１４〜Ｘ１７は、それぞれ独立して、水素原子又は炭素原子数１乃至２３のアルキル基を表す。）で表される化合物が挙げられる。
【００３１】
アルカリ金属としては、リチウム、ナトリウム及びカリウム等が挙げられ、アルカリ土類金属としては、マグネシウム、カルシウム及びバリウム等が挙げられる。
アルカリ土類金属が好ましく、また、アルカリ土類金属としては、カルシウムが好ましい。
好ましいＺ３としては、水素原子、１／２Ｃａ等が挙げられる。
炭素原子数１乃至２３のアルキル基としては、例えば、メチル基、エチル基、ノルマルプロピル基、イソプロピル基、ノルマルブチル基、イソブチル基、セカンダリーブチル基、ターシャリーブチル基、ノルマルペンチル基、ノルマルデシル基等が挙げられる。
好ましいＸ１４〜Ｘ１７としては、水素原子が挙げられる。
好ましいウロン酸誘導体としてはグルクロン酸、グルクロン酸カルシウム、ガラクツロン酸、ガラクツロン酸カルシウム、マンヌロン酸、マンヌロン酸カルシウム等が挙げられる。
【００３２】
本発明における水系ナトリウムイオン二次電池に用いる電解液において、前記アルドビオン酸誘導体、アルドン酸誘導体又はウロン酸誘導体の割合は、得られる電解液の総質量の０．１乃至３０質量％、好ましくは、０．５乃至２０質量％、より好ましくは、１乃至５質量％である。
【００３３】
＜電解質塩＞
本発明における電解液に用いられる電解質塩としては、従来よりナトリウムイオン二次電池に使用可能であるとして提案されている電解質塩が使用できる。具体例としては、例えば、ＮａＮＯ３、ＮａＯＨ、ＮａＦ、ＮａＣｌ、ＮａＢｒ、ＮａＩ、ＮａＣｌＯ４、Ｎａ２ＳＯ４、Ｎａ（ＣＨ３ＣＯＯ）、ＮａＢＦ４、ＮａＰＦ６、ＮａＮ（ＣＦ３ＳＯ２）２、ＮａＮ（Ｃ２Ｆ５ＳＯ２）２、Ｎａ２Ｏ、Ｎａ２ＣＯ３等のナトリウム塩及びこれらの混合物が挙げられる。
【００３４】
本発明における電解液に用いられる電解質塩（ナトリウム塩）としては、特にＮａＣｌＯ４又はＮａ２ＳＯ４であることが好ましい。
【００３５】
本発明における電解液において、電解質塩は、得られる電解液に０．０１乃至５ｍｏｌ／ｋｇ、好ましくは、１乃至３ｍｏｌ／ｋｇの濃度で用いられる。
【００３６】
＜水溶性ポリマー＞
上記電解液にはゲル状とならない限りにおいて水溶性のポリマーを含んでいてもよい。水溶性ポリマーを使用することにより、ゲル状の電解液の機械的強度を高めることができ、またゲルの離水防止剤としての役割を担うこともできる。
前記水溶性ポリマーとしては例えば、ゼラチン、ポリビニルアルコール（ＰＶＡ）、ポリビニルピロリドン（ＰＶＰ）、澱粉等の多糖類、セルロース及びその誘導体、ポリエチレンオキサイド、ポリサッカライド、ポリビニルアミン、キトサン、ポリリジン、ポリアクリル酸、ポリアルギン酸、ポリヒアルロン酸、カルボキシセルロース等が挙げられる。
【００３７】
前記水溶性ポリマーの中でも、ポリビニルアルコール（ＰＶＡ）及びポリビニルピロリドンであることが好ましく、特にポリビニルアルコール（ＰＶＡ）が好ましい。
【００３８】
本発明における水系ナトリウムイオン二次電池に用いる電解液において、前記水溶性ポリマーが使用される場合のその割合は、得られる電解液の総質量の０．１乃至３０質量％、好ましくは、０．５乃至２０質量％、より好ましくは、１乃至５質量％である。
【実施例】
【００３９】
以下、実施例を挙げて本発明をより具体的に記載するが、本発明は以下の記述によって限定されるものではない。
なお、実施例で用いた略記号は以下の通りである。
ＬＡ：ラクトビオン酸（東京化成工業（株）製）
化学構造式：
【化７】
2016129677.tif 000008
ＣａＬＡ：ラクトビオン酸カルシウム（東京化成工業（株）製）
化学構造式：
【化８】
2016129677.tif 000009
【００４０】
〔活物質Ｎａ２ＦｅＰ２Ｏ７の合成〕
正極となるＮａ２ＦｅＰ２Ｏ７は固相法にて合成した。ＮａＨ２ＰＯ４とＦｅ（ＣＯＯ）２・２Ｈ２Ｏを化学量論比で混合し、Ａｒ雰囲気下で６００℃、６時間焼成することでＮａ２ＦｅＰ２Ｏ７を得た（図１）。同図のＸＲＤパターンから、主相はＮａ２ＦｅＰ２Ｏ７と同定された。合成した活物質とアセチレンブラック（ＡＢ）を７０：２５の重量比で混合し、遊星ボールミルを用いて３００ｒｐｍ、１０時間カーボンコート処理を行った。得られた粉末（活物質およびＡＢ）を６００℃、１０時間、Ａｒ雰囲気下で熱処理した。得られた粉末とＰＴＦＥを重量比９５：５で混合し、ペレットに成形したものを正極とした。【００４１】
〔活物質ＮａＴｉ２（ＰＯ４）３の合成〕
負極となるＮａＴｉ２（ＰＯ４）３はＰｅｃｈｉｎｉ法にて合成した。過酸化水素３０％溶液にＴｉ（ＯＣＨ２ＣＨ２ＣＨ２ＣＨ３）４を溶かした４０ｍＬの溶液に２８％のアンモニア水１５ｍＬおよびＴｉの２倍モル量のクエン酸を加え、さらにＮａ２ＣＯ３を溶かし０．２５ｍｏｌ／Ｌに調製した水溶液１０ｍＬとＮＨ４Ｈ２ＰＯ４を溶かし１．５ｍｏｌ／Ｌに調製した水溶液１０ｍＬ、エチレングリコール０．０２ｍｏｌを加えて８０℃で１−２時間で蒸発乾固させた後、１４０℃でさらに２−４時間加熱して橙色のゲルを得る。これを３５０℃および８００℃でそれぞれ大気中焼成することでＮａＴｉ２（ＰＯ４）３を得た（図２）。同図のＸＲＤパターンから、主相はＩＣＤＤ＃３３−１２９６と一致し、ナシコン型ＮａＴｉ２（ＰＯ４）３単相と同定された。合成した活物質とアセチレンブラック（ＡＢ）を７０：２５の重量比で混合し、遊星ボールミルを用いて４００ｒｐｍ、１時間カーボンコート処理を行った。得られた粉末（活物質およびＡＢ）を８００℃、１時間、窒素雰囲気下で熱処理した。得られた粉末とＰＴＦＥを重量比９５：５で混合し、ペレットに成形したものを負極とした。【００４２】
〔水系ナトリウムフルセルの作製〕
実施例で得られた上記Ｎａ２ＦｅＰ２Ｏ７、ＮａＴｉ２（ＰＯ４）３のアニール品についてペレットを作製しそれぞれ正極、負極とし、電解液として、電解質のＮａ２ＳＯ４を超純水に溶かし作製した２Ｍ  Ｎａ２ＳＯ４水系電解液と、作製した電解液にＣａＬＡ、ＬＡをそれぞれ３ｗｔ％添加したものを使用し、ビーカー型のフルセルを作製した（図３）。【００４３】
図４に電流密度２．０ｍＡ／ｃｍ２  における上記で得られたナトリウムフルセルサイクル特性を示す。ＣａＬＡを添加した場合に、無添加の電解液および他の添加剤を添加した電解液よりサイクル特性が改善している。これは、無添加の場合のサイクル劣化原因であると考えられる正負極間での不可逆反応の発生による水素発生反応に引き起こされる電解液のアルカリ性化が、添加剤が緩衝剤となることで和らいだためではないかと考えられる。また、ＬＡを添加した場合にサイクル特性が改善されなかった理由は、ＬＡにより酸性環境となった電解液により酸に弱い正極が劣化したためと考えられる。添加剤の中でＣａＬＡが優れた特性を示した。
【図１】
2016129677.tif 000013
【図２】
2016129677.tif 000014
【図３】
2016129677.tif 000015
【図４】
2016129677.tif 000016
【国際調査報告】
2016129677.tif 000017
2016129677.tif 000018
2016129677.tif 000019
2016129677.tif 000020